(57)【要約】【課題】フォトン及びイオンを発生する組成物を健康増進に役立てることを目的とする。【解決手段】本発明のフォトン及びイオンを発生する健康増進組成物は、（ｉ）アルミナと、（ｉｉ）シリカ及び酸化チタンからなる群から選択される少なくとも１種と、（ｉｉｉ）白金、白金化合物、パラジウム、パラジウム化合物、イリジウム、イリジウム化合物、ロジウム及びロジウム化合物からからなる群から選択される少なくとも１種と、（ｉｖ）セルシアンと、（ｖ）ステアタイトとを含む。【選択図】なし【特許請求の範囲】
【請求項１】
（ｉ）アルミナと、（ｉｉ）シリカ及び酸化チタンからなる群から選択される少なくとも１種と、（ｉｉｉ）白金、白金化合物、パラジウム、パラジウム化合物、イリジウム、イリジウム化合物、ロジウム及びロジウム化合物からからなる群から選択される少なくとも１種と、（ｉｖ）セルシアンと、（ｖ）ステアタイトとを含むフォトン及びイオンを発生する健康増進組成物。
【請求項２】
更に、（ｖｉ）銀、銀化合物、金及び金化合物からなる群から選択される少なくとも１種を含む、請求項１に記載の組成物。
【請求項３】
組成物１００重量部中、成分（ｉｉｉ）を０．００１５〜０．０３０重量部含む、請求項１又は２に記載の組成物。
【請求項４】
組成物１００重量部中、成分（ｖｉ）を１．５〜３０重量部含む、請求項２に記載の組成物。
【請求項５】
成分（ｉｉｉ）が、白金又は白金化合物である請求項１〜３のいずれか１項に記載の組成物。
【請求項６】
請求項１〜５のいずれか１項に記載の組成物を含む繊維。
【請求項７】
請求項１〜５のいずれか１項に記載の組成物を含むフィルム。
【請求項８】
（工程１）成分（ｉ）〜（ｖ）及び必要に応じて成分（ｖｉ）を混合して混合物を得る混合工程と、
（工程２）前記工程１で得られた混合物を８００〜１０００℃で加熱する加熱工程とを有する、
請求項１〜５の組成物の製造方法。
【発明の詳細な説明】
【技術分野】
【０００１】
本発明は、健康増進に役立つ白金含有組成物に関する。
【背景技術】
【０００２】
白金を含む組成物は、遠赤外線を発生することが広く知られている。遠赤外線は、放射・輻射波長が数〜約４００μｍ領域の電磁波であって、加熱効果、乾燥効果に優れる。このため、遠赤外線放射体としてのセラミックスは、表面を過剰に加熱することなく内部まで均一に加熱できることから高品質の食品加工分野にも活用されてきた。また、遠赤外線放射材を繊維に練り込み又は表面に塗布した、遠赤外線効果を有する繊維は、寝具、洋服、下着等に幅広く用いられている。
【０００３】
例えば、特開昭６２−１８４０８８号公報には、アルミナとシリカとプラチナとを含む遠赤外線放射用の粉末が食品類の日持ちや食味の向上に効果を有することが記載されている。
【０００４】
特開平３−１９０９９０号公報には、アルミナとチタンとプラチナとを含む赤外線微弱エネルギー放射用の粉末が食品類の日持ちに効果を有するとともに、この粉末を含む合成繊維が血行を促進させ、温熱効果を有し、冷え性や関節痛の症状に効果があることが記載されている。
【０００５】
また、特開平３−２４１０２５号公報及び特開平４−７３２２６号公報には、アルミナとシリカとプラチナとからなる遠赤外線放射用粉末をナイロン又はポリエステルに混合して得た糸から製造した織物が生体に対して極めて良好な保温性を奏することが記載されている。
【０００６】
その後、白金を含む組成物であって、遠赤外線に加え、さらにフォトン（光子）及びマイナスイオンを発生する組成物が報告されている。
例えば、特許文献５には、アルミナと、シリカと、酸化チタンと、白金と、銀とを含む組成物が、遠赤外線及びフォトンを発生することが確認され、該組成物は、抗菌性・殺菌性に優れること、該組成物を繊維に混入した繊維製品は、除電性があることが記載されている。
また、特許文献６には、アルミナと、シリカと、酸化チタンと、白金と、銀とを含む組成物が、マイナスイオンを発生し、抗菌性を奏されるとともに、該組成物を含む繊維を使用した衣服又は寝具を使用することにより抗血栓性が奏されることが記載されている。
【０００７】
しかしながら、特許文献６に記載された組成物が、どのような理由により抗血栓性が奏されるのかは解明されていなかった。特許文献６には、該組成物を含む繊維を使用した衣服又は寝具を使用すると、血液中の硝酸イオンの濃度が上がることが記載されている。硝酸イオンは、体内でＮＯが酸化されたものと考えられるが、このＮＯについては、体内で少量生じると、血管弛緩作用があることが知られている。
【０００８】
したがって、この血管弛緩作用により特許文献６に記載された組成物は、さらにさまざまな健康増進効果があると考えられた。また、特許文献５および６に記載された組成物は、フォトン（光子）及びイオンを発生することから、その観点からもさらなる健康への影響を検証する必要があった。また、組成物の内容についても、健康増進効果を高めるさらなる成分につき、検討する必要があった。
【先行技術文献】
【特許文献】
【０００９】
【特許文献１】特開昭６２−１８４０８８号公報
【特許文献２】特開平３−１９０９９０号公報
【特許文献３】特開平３−２４１０２５号公報
【特許文献４】特開平４−７３２２６号公報
【特許文献５】特許４１９５５６２号公報
【特許文献６】特許４７１２３７８号公報
【発明の概要】
【発明が解決しようとする課題】
【００１０】
本発明は、フォトン及びイオンを発生する組成物を健康増進に役立てることを目的とする。
【課題を解決するための手段】
【００１１】
本発明は、例えば以下の［１］〜［８］が挙げられる。
［１］（ｉ）アルミナと、（ｉｉ）シリカ及び酸化チタンからなる群から選択される少なくとも１種と、（ｉｉｉ）白金、白金化合物、パラジウム、パラジウム化合物、イリジウム、イリジウム化合物、ロジウム及びロジウム化合物からからなる群から選択される少なくとも１種と、（ｉｖ）セルシアンと、（ｖ）ステアタイトとを含むフォトン及びイオンを発生する健康増進組成物。
［２］更に、（ｖｉ）銀、銀化合物、金及び金化合物からなる群から選択される少なくとも１種を含む、［１］に記載の組成物。
［３］組成物１００重量部中、成分（ｉｉｉ）を０．００１５〜０．０３０重量部含む、［１］又は［２］に記載の組成物。
［４］組成物１００重量部中、成分（ｖｉ）を１．５〜３０重量部含む、［２］に記載の組成物。
［５］成分（ｉｉｉ）が、白金又は白金化合物である［１］〜［３］のいずれかに記載の組成物。
［６］［１］〜［５］のいずれかに記載の組成物を含む繊維。
［７］［１］〜［５］のいずれかに記載の組成物を含むフィルム。
［８］（工程１）成分（ｉ）〜（ｖ）及び必要に応じて成分（ｖｉ）を混合して混合物を得る混合工程と、
（工程２）前記工程１で得られた混合物を８００〜１０００℃で加熱する加熱工程とを有する、
［１］〜［５］の組成物の製造方法。
【発明の効果】
【００１２】
本発明の組成物は、フォトン及びイオンを発生し、健康増進に役立つ。
【図面の簡単な説明】
【００１３】
【図１】本発明の組成物の発光を示す図である。
【図２】本発明のイオン発生を示す図である。
【発明を実施するための形態】
【００１４】
本発明のフォトン及びイオンを発生する健康増進組成物（以下、「本発明の組成物」ともいう。）は、（ｉ）アルミナと、（ｉｉ）シリカ及び酸化チタンからなる群から選択される少なくとも１種と、（ｉｉｉ）白金、白金化合物、パラジウム、パラジウム化合物、イリジウム、イリジウム化合物、ロジウム及びロジウム化合物からからなる群から選択される少なくとも１種と、（ｉｖ）セルシアンと、（ｖ）ステアタイトとを含む。
本発明のフォトン及びイオンを発生する健康増進組成物は、更に、（ｖｉ）銀、銀化合物、金及び金化合物からなる群から選択される少なくとも１種を含むことが好ましい。
【００１５】
＜成分（ｉ）アルミナ＞
「アルミナ」（Ａｌ2Ｏ3）は、焼結性に優れる純度９９．９％以上の高純度アルミナ（酸化アルミニウム）を用いるのが好ましい。アルミナとして、上市されている粉末状の高純度アルミナを用いることができる。前記成分（ｉ）の含有量は、組成物１００重量部中、好ましくは２０〜６０重量部、より好ましくは３０〜５０重量部である。また、前記成分（ｉ）の粒径は、本発明の組成物を使用する製品及び使用する態様に依存するが、通常の粒径、例えば数μm以下のものを用いることができる。繊維に混入させて用いる場合は、前記成分（ｉ）の粒径は、その繊維径に依存して、２μm以下、好ましくは１．５μm以下、より好ましくは１．０μm以下、例えば約０．３μmの粒径に調整することが好ましい。なお、粒径は、レーザー回折散乱法により求めた値である。
【００１６】
＜成分（ｉｉ）シリカ及び酸化チタンからなる群から選択される少なくとも１種＞
「シリカ」（ＳｉＯ2）は、純度９９．８％以上の高純度シリカが好ましく、上市されている、例えば超微粒子状無水シリカを用いることができる。シリカの粒径は、前記成分（ｉ）と同様である。
「酸化チタン」は、酸化チタン（ＩＶ）（ＴｉＯ２）をいう。酸化チタンの粒径は、前記成分（ｉ）と同様である。
成分（ｉｉ）の含有量は、組成物１００重量部中、好ましくは４０〜７８重量部、より好ましくは５０〜６５重量部含有される。
成分（ｉｉ）としてはシリカと酸化チタンとを組み合わせて用いることが好ましい。
【００１７】
＜成分（ｉｉｉ）白金、白金化合物、パラジウム、パラジウム化合物、イリジウム、イリジウム化合物、ロジウム及びロジウム化合物からからなる群から選択される少なくとも１種＞
白金化合物、パラジウム化合物、イリジウム化合物、ロジウム化合物における化合物の形態としては、有機酸塩、無機酸塩、ハロゲン化物、酸化物、水酸化物、アンモニア化合物等が挙げられる。
【００１８】
成分（ｉｉｉ）は、好ましくは、コロイドの形態で添加される。酸素と水素とを吸着するいわゆるコロイド活性化を期待できるからである。成分（ｉｉｉ）としては、粒径約０．７〜４ｎｍ（７〜４０Å）で、例えば塩酸溶液中にコロイド分散させた、成分（ｉｉｉ）の分散コロイド（以下、成分（ｉｉｉ）コロイドという）を用いることが好ましい。成分（ｉｉｉ）コロイドの調製方法は、慣用の方法を用いることができる。例えば、商業的に上市されている、例えば白金１重量％含有の白金コロイド溶液を用いることができる。
【００１９】
成分（ｉｉｉ）はコロイド中に、好ましくは０．１〜５重量％、より好ましくは０．５〜２重量％、さらに好ましくは０．８〜１．２重量％含有されるものが用いられ、成分（ｉｉｉ）は、本発明の組成物１００重量部中、金属として、好ましくは０．００１５〜０．０３０重量部、より好ましくは０．００３〜０．０１２重量部含まれる。
成分（ｉｉｉ）としては、白金又は白金化合物が好ましい。
【００２０】
＜成分（ｉｖ）セルシアン＞
セルシアンは、ＢａＯ・Ａｌ２Ｏ３・２ＳｉＯ２の構造を有するセラミックスである。セルシアンの製造方法としては、公知の製造方法が挙げられるが、たとえば、ＢａＣＯ３、α−Ａｌ２Ｏ３、及びＳｉＯ２を原料として用いて、焼成を行なうことが挙げられる。
成分成分（ｉｖ）は、本発明の組成物１００重量部中、好ましくは０．１〜５重量部、より好ましくは１〜２．５重量部含まれる。
【００２１】
＜成分（ｖ）ステアタイト＞
ステアタイトは、ＭｇＯ・ＳｉＯ２の構造を有するセラミックスであり、プロトエンスタタイトであることが好ましい。ステアタイトの製造方法としては、公知の製造方法が挙げられるが、たとえば、タルクを原料として用いて、焼成を行なうことが挙げられる。
成分成分（ｖ）は、本発明の組成物１００重量部中、好ましくは０．１〜５重量部、より好ましくは１〜２．５重量部含まれる。
【００２２】
＜成分（ｖｉ）銀、銀化合物、金及び金化合物からなる群から選択される少なくとも１種＞
任意成分（ｖｉ）は、粉末の形態で用いることが好ましく、上市されている銀又は金およびそれらの化合物の粉末を用いることができる。本発明の組成物１００重量部中に、金又は銀の量として、０〜３０重量部、好ましくは１．５〜３０重量部、より好ましくは１．５〜１５重量部、さらに好ましくは２．１〜６．０重量部含まれる。
【００２３】
＜その他の成分＞
本発明の組成物は、窒化ケイ素を含むことができる。窒化ケイ素は、水素の働きをよくし、水素イオンの移動方向を特定の方向に規制する役割をするものと考えられている。ただし、窒化ケイ素を含有させる場合は、本発明の組成物１００重量部中に、３重量部以下の量が好ましい。
その他、溶媒、結合剤、安定化剤等の添加剤等を含んでいてもよい。
【００２４】
＜製造方法＞
本発明の組成物は、
（工程１）成分（ｉ）〜（ｖ）及び必要に応じて成分（ｖｉ）を混合して混合物を得る混合工程と、
（工程２）前記工程１で得られた混合物を８００〜１０００℃で加熱する加熱工程とを有する、製造方法により得ることができる。
最初に（工程１）混合工程を行なう。具体的には、成分（ｉ）と、成分（ｉｉ）とを、それぞれ、コロイドに分散させた成分（ｉｉｉ）と混合し、次いで、前記混合物に成分（ｉｖ）と成分（ｖ）とを加えて混合し、必要であれば、これに成分（ｖｉ）の粉末を混合する。または、所定量の成分（ｉ）にのみ、所定量の成分（ｉｉｉ）のコロイドを加え、つぎに成分（ｉｉ）、並びに成分（ｉｖ）及び成分（ｖ）を加えて撹拌混合し、必要であれば、さらに成分（ｖｉ）を加えて、再度撹拌混合する。
【００２５】
次に、（工程２）加熱工程を行なう。具体的には、上記混合工程で得られた混合物を８００〜１０００℃で１５〜２０分間加熱する。この工程において、成分（ｉｉｉ）が、成分（ｉ）に担持される、または成分（ｉ）及び（ｉｉ）に担持されるものと考えられる。
【００２６】
さらに、本発明の組成物は、微粒子粉末として製造することができ、粒径０．１〜２．０μmが好ましく、０．２〜１．０μmがより好ましい。なお、粒径は、レーザー回折散乱法により求めた値である。粉末とする場合は、工程１で得られた混合物を任意に噴霧可能な流動性を有するまで溶媒などで希釈し、噴霧した後、工程２の加熱工程を行なう。希釈する溶媒は、本発明の組成物の効果を阻害しない溶媒であれば用いることができ、例えば、純水、アルコールなどが挙げられる。分散性を向上させるため、公知の分散剤を添加することができる。
【００２７】
＜特性＞
（１）フォトンの発生
図１に示すように、本発明の組成物は発光する。すなわちフォトンを発生する。
（２）イオンの発生
図２に示すように、本発明の組成物はイオンを発生する。
これらの特性が、本願発明の健康増進効果に影響を与えているものと考えられる。
【００２８】
＜用途＞
本発明の組成物は、健康増進用途に用いられる。
より具体的には、血行が良くなる、過酸化脂質が抑制できる、運動後の乳酸の生成を抑制できる、免疫力が安定するといった健康増進用途が挙げられる。
本発明の組成物は、上述のように、フォトン及びイオンを発生するため、本発明の組成物を用いると、人間の体内でＮＯが発生すると考えられ、発生したＮＯが血管を弛緩させ、血行などに影響を与えるため、上記の健康増進用途に好適に用いることができると考えられる。
【００２９】
〈製品〉
本発明の組成物は、繊維及びフィルム等に含ませることができる。
化学繊維及びフィルムに含ませる場合は、本発明の組成物を含むマスターバッチを使用することもできる。マスターバッチを製造する方法は、本発明の組成物を、粉体状にして合成高分子材料に練り込む方法又は分散液の状態にして合成高分子材料に混合する方法等が挙げられる。このとき、混合物中の本発明の組成物は０．１〜２５重量％とすることができる。
【００３０】
１．繊維
本発明の組成物は、繊維に含ませた製品とすることができる。
繊維としては、天然繊維、化学繊維が挙げられ、天然繊維としては、コットン、ウール、シルク、麻等が挙げられ、化学繊維としては、セルロース系、ナイロン等のポリアミド系、ビニロン等のポリビニルアルコール系、ポリ塩化ビニリデン系、ポリ塩化ビニル系、ポリエステル系、アクリル系、ポリオレフィン系、ポリウレタン系等が挙げられる。これらは、１種単独で用いても、２種以上組み合わせて用いてもよい。たとえば、天然繊維と本発明の組成物を含む化学繊維とを混紡してもよい。
【００３１】
本発明の組成物を繊維に含ませるためには、本発明の組成物を繊維に練り込む、又は繊維表面に付着させることができる。本発明の組成物を繊維に練り込む方法としては、繊維に対し、本発明の組成物を例えば０．１〜２５重量％、好ましくは０．１〜３重量％、より好ましくは０．３〜１．５重量％混合し、繊維溶融して混合物として、この混合物を慣用の紡糸法、例えば溶融紡糸、乾式紡糸、湿式紡糸を用いて紡糸することが挙げられる。本発明の組成物を含むマスターバッチを製造してから紡糸することも好ましい。本発明の組成物を繊維表面に付着させる方法としては、スプレー、ディッピング又はコーティングする方法を採用することができる。
繊維には、本発明の組成物の他、酵素、ヒアルロン酸等の保湿剤等を練り込むことができる。
本発明の組成物を含む繊維は、寝具、衣類等に好適に用いられる。
【００３２】
２．フィルム
本発明の組成物は、フィルムに含ませた製品とすることができる。
フィルムとしては、ポリオレフィン、ポリ塩化ビニル、ポリ塩化ビニリデン、ポリエチレンテレフタラート、ポリウレタン等の熱可塑性樹脂が挙げられる。
本発明の組成物をフィルムに含ませる方法としては、溶融状態の上記樹脂に粉末状の本発明の組成物を添加し混合した後、公知の方法にて成形することが挙げられる。本発明の組成物を含むマスターバッチを上記熱可塑性樹脂と混合し成形することもできる。
本発明の組成物を含むフィルムは、サージカルテープに好適に用いられる。
【００３３】
なお、上記繊維及びフィルムの製造において、必要に応じて、例えば、酸化マグネシウム、マイカ、炭酸カルシウム、ゼオライト等の触媒、可塑材、紫外線吸収剤、充填剤、着色剤、着色防止剤、難燃剤、ブリードアウト防止剤、安定剤、耐熱剤、蛍光増白剤等の各種の添加剤を配合することができる。
【実施例】
【００３４】
以下、本発明を実施例及び比較例により更に詳細に説明するが、本発明はこれら実施例により限定されるものではない。
【００３５】
〔実施例１〕組成物の製造（１）
市販のアルミナ、シリカ及び酸化チタン（チタニア）を、いずれも粒度１μm以下になるように粒度調整し、次いで、それぞれ３３重量部ずつに対し、白金１％含有の白金コロイド溶液（粒径４０オングストローム）０．２４９重量部ずつ（すなわち白金として０．００２４重量部づつ）を別々に混合し、コロイド混合物を作製した。つぎに、このコロイド混合物９９．７５重量部に、粒径０．２〜１．０μm、平均粒径０．７μmの銀粉末３．０重量部、粉砕したセルシアン（ＢａＯ・Ａｌ２Ｏ３・２ＳｉＯ２）１．５重量部及び粉砕したプロトエンスタタイト１．５重量部を加え混合物を得た。したがって、本実施例の組成物における各物質の配合比は、アルミナ：３１．４２８重量％、シリカ：３１．４２８重量％、酸化チタン：３１．４２８重量％、白金：０．００２重量％、銀：２．８５７重量％、セルシアン（ＢａＯ・Ａｌ２Ｏ３・２ＳｉＯ２）１．４２９重量％及びプロトエンスタタイト１．４２９重量％であった。
得られた混合物を、噴霧可能な流動性を有するまで純水で希釈し、噴霧して均一に分散させ、その後、８００℃で２０分間加熱し、微粒子粉末形態の組成物を製造した。
【００３６】
〔実施例２〕  組成物の製造（２）
組成物中の含有量を、アルミナ：４７重量％、酸化チタン（チタニア）：４７重量％、白金：０．０３重量％及び銀：２．９７重量％、セルシアン（ＢａＯ・Ａｌ２Ｏ３・２ＳｉＯ２）１．５重量％及びプロトエンスタタイト１．５重量％に変更した以外は、実施例１と同様にして、組成物を形成した。
【００３７】
〔実施例３〕  組成物の製造（３）
実施例１において、組成物を微粉末状態にする代わりに、φ６ｍｍの球形とした以外は、実施例１と同様にして組成物を形成した。
【００３８】
［応用例１］
実施例１の組成物を、ポリエステル１００重量部に対して６重量部混合してマスターバッチを製造した。このマスターバッチをポリエステルに対して１０重量％混合し、溶融紡糸することにより、７５デニールの糸及び３０デニールの糸を製造した。
【００３９】
［応用例２］
応用例１で得られた繊維を用いて、以下の布を製造した。
繊維混率：応用例１の繊維３０％、綿７０％
【００４０】
［応用例３］
応用例１で得られた繊維を用いて、以下の布を製造した。
繊維混率：応用例１の繊維１００％、
【００４１】
［測定例１：発光量の測定］
測定装置：極微弱発光分光装置ＣＬＡ−ＦＳ４（東北電子産業株式会社製）及び試料室ＣＬＳ−ＳＴ４（東北電子産業株式会社製）を用いた。
測定条件：応用例１で得られた繊維０．０８２８ｇをφ５０ステンレスシャーレに入れ、４０ｍｍφのマスクを被せて、空気中、１００℃で発光量を測定した。
結果を図１に示す。
図１より、本発明の組成物を含む繊維は、発光し、フォトンを発生していることがわかる。
【００４２】
［測定例２：イオンの測定］
測定装置：ＭＯＤＥＬ−ＳＮ（日本機能性イオン協会標準器）
本体構造：円筒型コンデンサー
計測部：負帰還型振動容量電位計
測定方法：センサー部先端にＳＵＳ製の箱を設置し、その中に実施例３のφ６ｍｍの球形の試料５０ｇを入れて、２１℃、湿度６１％、気圧１０１７ｈｐａの条件で、測定した。なお、箱の空気導入側の筒の先端に、空気清浄機（ヘパフィルター）及びイオンフィルターを設置して行なった。
結果を図２に示す。
図２より、本発明の組成物は、イオンを発生していることがわかる。
【００４３】
［評価例１：血液中の乳酸塩濃度の測定］
地方競技の訓練レベルの１６〜３５歳までの自転車競技選手を２４名（男性）選抜し、２４名の選手を１２名ずつの２群に分け、５分毎に５０ワットずつ上げるというリズムで周期的最大エルグ計測（疲労度、筋肉活動量を測定すること）を行ない、その都度、毛細血管血液中の乳酸塩を抽出測定する。１週間後、同じ条件下で第２回目の試験を繰り返し、この時一方の群には、応用例１の繊維を用いたユニフォームを着用させ、もう一方の群には中性の繊維を用いたものを着用させる。応用例１の繊維が及ぼす実効果以外の全ての影響を避けるため、研究者にも試験を受ける選手にも内容を伏せて二重盲検テストを実施した（群間比較）。
使用するユニフォームにおいて応用例１の繊維は内側に施されている。この二重盲検テストを実施するに当たり、肌触りも外見も全く同様のユニフォームを２種類使用した。
結果を表１に示す。
【００４４】
【表１】
2019173207.tif 000002
【００４５】
乳酸は、運動をする際に、蓄積された糖分が分解されると同時に作り出されるものであって、乳酸閾値と呼ばれる乳酸を分解する限界値を超えたときに、疲労を感じたり筋肉の動作を妨げるという研究がなされている。
表１から、中性繊維を用いたユニフォームを着用した選手の結果の平均値から、２００Ｗと２５０Ｗの運動量の間に乳酸塩の減少率がプラスからマイナスに代わることから、乳酸閾値があると考えられる。しかしながら、応用例１の繊維を用いたユニフォームを着用した選手の平均値においては、この乳酸閾値を超えた２５０Ｗ及び３００Ｗの運動をした場合であっても、血液中の乳酸塩の量が減少している。したがって、応用例１の繊維を用いたユニフォームを着用して運動すると、乳酸閾値が上がり、運動による疲労を感じにくいと考えられる。
【００４６】
［評価例２：好中球及びリンパ球能力の測定］
健康人８名（男性４名：１８〜４０歳、女性４名：２２〜３８歳）の末梢血好中球・リンパ球を用い、実験体として応用例２（３０％）の布地及び応用例３（１００％）の布地を用いる。応用例２（３０％）の布地及び応用例３（１００％）の布地を３７℃に保ちながら、それぞれ細胞浮遊液ならびにＤＨＡ（ドコサヘキサエン酸）含有試験管を布で外から包み込んで接触（外包法）させた後、下記の検査項目の測定を行なった。接触時間は５、３０、６０、９０、１２０分とした。検査項目としては、好中球細胞質内［Ｃａ２＋］ｉの測定の他、好中球の遊走能、貪食、およびＯ２−産生能の測定、リンパ球については、３種のｍｉｔｏｇｅｎｓ（有糸分裂促進因子）に対するｂｌａｓｔｏｇｅｎｅｓｉｓ（リンパ球幼若化）を測定した。
結果を表２に示す。
【００４７】
【表２】
2019173207.tif 000003
【００４８】
表２中、リンパ球は、０分値が対照値となり、他の好中球機能はそれぞれの時間ごとの対照値が用いられた。
表２から、ｆＭＬＰの好中球［Ｃａ２＋］ｉは増加しなかったが、ｉｏｎｏｍｙｃｉｎ添加あるいはｒｅｓｔｉｎｇの好中球では、布地と試験管の接触時間が５分で増加し、６０分で５分値と同様あるいは著しい増加のピークが認められた。
【００４９】
次に、好中球遊走能は、接触時間５分で統計的有意差は認められなかったが、若干亢進傾向が見られ、６０分で軽度な亢進が認められた。好中球貪食能への影響も、ほぼ遊走能と同傾向を示し、５分で若干亢進傾向を示し、６０分で有意の亢進が見られた。好中球のＯ２−産生能は、５分で軽度の増加を示し、６０分でピークが見られ、応用例３の布のほうが、応用例２の布より強い影響を示した。
リンパ球幼若化への影響は、ＰＨＡ、ＣｏｎＡ、ＰＷＭいずれの５分の接触時間で軽度の亢進を示し、６０分でピークが見られた（ＣｏｎＡ、ＰＷＭに関しては表省略）。
これらの結果から、応用例２及び３の布は、免疫の能力を高める効果があると考えられる。
【００５０】
［評価例３：過酸化脂質形成反応への影響の測定］
不飽和脂肪酸の原液を９５％エタノールで２００倍に希釈し、試験管に注入する。
下敷法により、希釈した溶液の入った試験管１本毎の下にそれぞれ応用例２（３０％）の布地及び応用例３（１００％）の布地を敷き接触させる。その後、日光を６時間照射させ、各試験管内の溶液から２０μｌを採り、二波長分光光度計にてそれぞれ過酸化脂質値を測定した。また、前述試験を８回行い、その結果の平均値を測定値とした。
結果を表３に示す。
【００５１】
【表３】
2019173207.tif 000004
吸光度は、光が物体を通さず吸収する場合に数値が上昇する。つまり、試験管内に過酸化脂質などの不純物が高くなる。
表３からは、応用例２の布及び応用例３の布を使用した場合のいずれにおいても、吸光度が減少している。特に応用例３の布は減少率が高い。したがって、応用例２の布及び応用例３の布には、過酸化脂質を減少させる効果があるものと考えられる。
過酸化脂質は、様々な病気や組織障害を引き起こす原因とされているので、本発明の組成物は、それらの病気の予防にも役立つと考えられる。
【００５２】
〔応用例４〕  実施例１の組成物を含む繊維の製造方法
実施例１で得られた組成物をポリエステルチップに５重量％混入しマスターバッチを作製した。このマスターバッチを繊維紡績時にポリエステルに対して１０重量％混入し繊維（ポリエステル）を作製した。したがって、ポリエステル繊維中の組成物の比率は０．５重量％であった。また、製造した繊維は、Ｉ：長繊維（フィラメント）７５デニール７２フィラメント、及び
II：短繊維（ステープル）６デニール５１mm中空糸であった。
【００５３】
〔応用例５〕  実施例１の組成物を含むパイプの製造
実施例１で得られた組成物をポリエチレンチップに５重量％混入しマスターバッチを作製した。さらに、このマスターバッチをポリエチレンパイプ製作時に１０重量％混入した。したがって、パイプ中の組成物の比率は０．５重量％であった。また、得られたパイプは、直径（外径）５mm、長さ７mmであった。
【００５４】
〔応用例６〕  応用例４及び５で得られた繊維及びパイプからの寝具及び寝衣の製造
応用例４及び５で得られた繊維及びパイプから、常法により、以下の寝具及び寝衣を製造した。
（１）シーツ
形状：フラット型、幅１５０cm×長さ２３０cm
繊維混率：応用例４の繊維１００％（ポリエステル）
その他：平織り（縦糸、横糸とも応用例４の繊維１００％）
【００５５】
（２）毛布
形状：両面起毛型、幅１４０cm×長さ２００cm
繊維混率：起毛部  応用例４の繊維５０％（ポリエステル）、綿５０％
その他：起毛部  応用例４の繊維（ポリエステル）綿混４０番手双糸使用
【００５６】
（３）敷パット
形状：幅９０cm×長さ１８５cm×厚さ２cm、重量１．５kg
繊維混率：中わた  応用例４の繊維１００％（ポリエステル）
側生地  応用例４の繊維１００％生地（ポリエステル）
その他：キルティング加工
【００５７】
（４）枕
形状：５分割充填物（パイプ）微調節可能型、幅６０cm×たて５０cm（全体）
成分：充填物  応用例５のパイプ１００％（ポリエチレン）、本体袋  綿１００％、本体カバー  綿１００％
その他：枕の充填物（中味）を５つのメッシュ袋に分割して充填することで、頭の位置の微調節を可能にした構造を有し、５つめのメッシュ袋は本体カバーに装着し、首から肩の部分をサポートする構造を有した。
【００５８】
（５）シャツ
形状：丸首長袖
繊維混率：応用例４の繊維９７％（ポリエステル）・ポリウレタン３％生地使用
【００５９】
（６）ズボン
形状：長ズボン
繊維混率：応用例４の繊維９７％（ポリエステル）・ポリウレタン３％生地使用
【００６０】
［評価例４：血液中の硝酸イオン濃度］
Ａ．実験方法
対象：人間ドック入院受診者２０名からなった。
方法：対象を封筒法により、Ｉ群・II群に分けた。対象を以下のように（表１参照）、午後２時より２時間、２種類の寝具および寝衣を用いて午睡させた。午睡中、室温は２４℃に固定し、午睡前１時間は飲水を禁止した。
Ｉ群：第１日目  本発明の寝具及び寝衣（シーツ、毛布、敷パット、枕、シャツ及びズボン）使用
第２日目  通常の寝具及び寝衣（シーツ、毛布、敷パット、枕、シャツ及びズボン）使用
II群：第１日目  通常の寝具及び寝衣使用
第２日目  本発明の寝具及び寝衣使用
【００６１】
【表０】
2019173207.tif 000005
なお、通常の寝具及び寝衣は以下のものを使用した。
【００６２】
（７）シーツ
形状：フラット型、幅１５０cm×長さ２３０cm
繊維混率：綿１００％
その他：平織り（縦糸、横糸とも綿１００％）
【００６３】
（８）毛布
形状：両面起毛型、幅１４０cm×長さ２００cm
繊維混率：綿１００％
【００６４】
（９）敷パット
形状：幅９０cm×長さ１８５cm×厚さ２cm、重量１．５kg
繊維混率：中わた  綿１００％、側生地  綿１００％生地
その他：キルティング加工
【００６５】
（１０）枕
形状：５分割充填物（パイプ）微調節可能型、幅６０cm×たて５０cm（全体）
成分：充填物  ポリエチレンパイプ１００％、本体袋  綿１００％、
本体カバー  綿１００％
その他：枕の充填物（中味）を５つのメッシュ袋に分割して充填することで、頭の位置の微調節を可能にした構造を有し、５つめのメッシュ袋は本体カバーに装着し、首から肩の部分をサポートする構造を有した。
【００６６】
（１１）シャツ
形状：丸首長袖
繊維混率：ポリエステル１００％生地使用
【００６７】
（１２）ズボン
形状：長ズボン
繊維混率：ポリエステル１００％生地使用
期間： １か月間使用
【００６８】
Ｂ．検査項目
１．腋窩体温、体重
２．午睡直前及び午睡開始２時間後に採血して測定した。採血量は３０ml／回であった。全ての対象に検査を表４の如く施行した。
【００６９】
【表４】
2019173207.tif 000006
【００７０】
３．橈骨動脈血管径
入院中任意の時間に測定した。
以上検査施行上、特に採血法に於いて組織液の混入があると測定値変動が起き易いために、原則的に、ダブルシリンジ法か留置針設置法によって採血を施行した。
【００７１】
４．年令分布について
２０例の症例を４９才までと５０〜５９才、６０才以上に分けて年令分布をみると、次の如くであった。
年令                    症例              平均年令
２７〜４９              ８（１）          ３７．５
５０〜５９              ６（３）          ５４．５
６０〜７１              ６（４）          ６４．８
（  ）内は女性
男性１２名  ２７才より６５才  平均年令  ４５．１才
女性  ８名  ４６才より７１才  平均年令  ５９．４才
全平均年令  ５０．８才
【００７２】
Ｃ．症例の要因分析
ドック入院の症例であるので、健康状態に関して疾病の有無と日常生活上の注意事項、要精密検査、要治療の判定がされた。最近のドック検査は生活習慣病に重点がおかれているので、これに準拠し、要因として体重・脂質・血糖値・動脈硬化性病変の有無と肝機能障害に重点をおき症例を検討した。
上記の各要因に対し、表３の如く点数を按分し、健康状態により正常例（Ａ群）、他疾患例（Ｂ群）と生活習慣病或はその多数要因例（Ｃ群）の３群に分け、Ａ・Ｂ・Ｃ群の各要因に対する配点を施行すると、表６、７、８の如き結果となった。
更に通常の寝具及び寝衣を使用した対照群をＫ群、本発明の寝具及び寝衣使用群をＰＬ群とした。
【００７３】
【表５】
2019173207.tif 000007
4. その他
(1) 動脈硬化（A）に由来するもの…点数1
高血圧症、冠動脈硬化症、治療中のもの
既往に狭心症、心筋梗塞、脳梗塞のあるもの
(2) 肝機能障害（H）
1. GOT、GPT、γ−GPT値  100以下    1点
2. GOT、GPT、γ−GPT値  100以上    2点
3. LDH、LAP、ALP値上昇    1点
1+3の合併    2点
【００７４】
【表６】
2019173207.tif 000008
【００７５】
【表７】
2019173207.tif 000009
【００７６】
【表８】
2019173207.tif 000010
【００７７】
Ｋ群（通常の寝具及び寝衣使用）とＰＬ群（本発明の寝具及び寝衣使用）について、夫々寝具及び寝衣使用前後に採血した。尚午睡前検査を前、午睡後検査を後として表現し検討した。
これらの検査結果の中から、血液粘度、血漿粘度及び血液中の硝酸イオンの濃度の検査結果を示す。
【００７８】
【表９】
2019173207.tif 000011
【００７９】
表９の結果から、本発明の組成物を用いた寝具および寝衣を使用すると、血液中の硝酸イオンの濃度が高くなることがわかった。したがって、体内でＮＯが発生しているものと考えられる。
【図１】
2019173207.tif 000012
【図２】
2019173207.tif 000013
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
（ｉ）アルミナと、（ｉｉ）シリカ及び酸化チタンからなる群から選択される少なくとも１種と、（ｉｉｉ）白金、白金化合物、パラジウム、パラジウム化合物、イリジウム、イリジウム化合物、ロジウム及びロジウム化合物からからなる群から選択される少なくとも１種と、（ｉｖ）セルシアンと、（ｖ）ステアタイトとを含む組成物の焼成体であって、フォトン及びイオンを発生する健康増進用焼成体。
【請求項２】
更に、前記組成物が（ｖｉ）銀、銀化合物、金及び金化合物からなる群から選択される少なくとも１種を含む、請求項１に記載の焼成体。
【請求項３】
組成物１００重量部中、成分（ｉｉｉ）を０．００１５〜０．０３０重量部含む、請求項１又は２に記載の焼成体。
【請求項４】
組成物１００重量部中、成分（ｖｉ）を１．５〜３０重量部含む、請求項２に記載の焼成体。
【請求項５】
成分（ｉｉｉ）が、白金又は白金化合物である請求項１〜３のいずれか１項に記載の焼成体。
【請求項６】
請求項１〜５のいずれか１項に記載の焼成体を含む繊維。
【請求項７】
請求項１〜５のいずれか１項に記載の焼成体を含むフィルム。
【請求項８】
更に、ヒアルロン酸を含む請求項６に記載の繊維。
【請求項９】
（工程１）成分（ｉ）〜（ｖ）及び必要に応じて成分（ｖｉ）を混合して混合物を得る混合工程と、
（工程２）前記工程１で得られた混合物を８００〜１０００℃で加熱する加熱工程とを有する、
請求項１〜５の焼成体の製造方法。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
（ｉ）アルミナと、（ｉｉ）シリカ及び酸化チタンからなる群から選択される少なくとも１種と、（ｉｉｉ）白金、白金化合物、パラジウム、パラジウム化合物、イリジウム、イリジウム化合物、ロジウム及びロジウム化合物からなる群から選択される少なくとも１種と、（ｉｖ）セルシアンと、（ｖ）ステアタイトとを含む組成物の焼成体であって、フォトン及びイオンを発生する健康増進用焼成体。
【請求項２】
更に、前記組成物が（ｖｉ）銀、銀化合物、金及び金化合物からなる群から選択される少なくとも１種を含む、請求項１に記載の焼成体。
【請求項３】
組成物１００重量部中、成分（ｉｉｉ）を０．００１５〜０．０３０重量部含む、請求項１又は２に記載の焼成体。
【請求項４】
組成物１００重量部中、成分（ｖｉ）を１．５〜３０重量部含む、請求項２に記載の焼成体。
【請求項５】
成分（ｉｉｉ）が、白金又は白金化合物である請求項１〜３のいずれか１項に記載の焼成体。
【請求項６】
請求項１〜５のいずれか１項に記載の焼成体を含む繊維。
【請求項７】
請求項１〜５のいずれか１項に記載の焼成体を含むフィルム。
【請求項８】
更に、ヒアルロン酸を含む請求項６に記載の繊維。
【請求項９】
（工程１）成分（ｉ）〜（ｖ）及び必要に応じて成分（ｖｉ）を混合して混合物を得る混合工程と、
（工程２）前記工程１で得られた混合物を８００〜１０００℃で加熱する加熱工程とを有する、
請求項１〜５の焼成体の製造方法。